(57)【要約】【課題】印刷された文字などを紙の表裏又はいずれの角度から見ても判読不能になるように隠蔽できる情報隠蔽用組成物を提供すること。【解決手段】（１）ゲル形成物質としての炭素原子数８〜３６の脂肪族カルボン酸塩、（２）合成樹脂エマルジョン、（３）黒色顔料、（４）パール顔料、及び（５）水を含有することを特徴とする情報隠蔽用組成物を提供する。【選択図】なし【特許請求の範囲】
【請求項１】
（１）ゲル形成物質としての炭素原子数８〜３６の脂肪族カルボン酸塩、
（２）合成樹脂エマルジョン、
（３）黒色顔料、
（４）パール顔料、及び
（５）水、
を含有することを特徴とする情報隠蔽用組成物。
【請求項２】
前記合成樹脂エマルジョンが、アクリル/スチレン系エマルジョンである請求項１記載の組成物。
【請求項３】
前記パール顔料の粒径が、５〜１３０μｍである請求項１又は２記載の組成物。
【請求項４】
固形状の形態にある請求項１〜３のいずれか１項記載の組成物。
【請求項５】
直径１１ｍｍのスティック状にして、直径１０ｍｍのディスクを押し当て、１kg以上５kg以下の荷重をかけると崩れる強度を有する請求項４記載の組成物。
【発明の詳細な説明】
【技術分野】
【０００１】
本発明は、文書のプライバシー情報個所などに塗布し、判読不能にする、いわゆる隠蔽用組成物に関する。
【背景技術】
【０００２】
従来、印刷された文字の上に特定のインキを用いてパターンをスタンプすることで、印刷された文字を判読しにくくする商品が市販されている。しかし、印刷された文字が一見、読みづらくなるだけで、よく見ると印刷された文字の判読が可能な場合が多い。
また、上記のようなスタンプインキにリモネンを配合し、印刷された文字の上にスタンプすることで印刷された文字を滲ませて判読できなくする方法が開示されている（特許文献１）。しかし、耐水性顔料インキやトナーなどのリモネンに溶解しない性質のインキで印刷された文字に対しては効果がない。
さらに、印刷された文字を修正液にて被覆した場合は、表面からは、その文字が判読不能になるが、紙の裏から見た場合には、紙を透かして、白い修正液に被覆された文字が目視できてしまう。これに対し修正液を灰色にすることで紙の裏から透かして見ても文字が判読できないようにする方法が開示されている（特許文献２）。しかし、いずれにしても修正液による塗膜は、紙を屈曲することで簡単に剥ぎ落すことができ、容易に文字を読み取ることが可能になる。
また、一般的に複写機やレーザープリンターで印字された個所は、紙面に対し文字が盛り上がっている為、何らかの隠蔽用の液状インキを一度塗布しても文字の凹凸が残る為に判読が可能である。それを完全に読み取れないようにするには、インキの乾燥を待って再度塗布し、文字の凹凸を完全に覆い隠すまで、それを繰り返す必要がある。
【先行技術文献】
【特許文献】
【０００３】
【特許文献１】特開２００５−２３２３９２
【特許文献２】特開２００８−１３８０５７
【発明の概要】
【発明が解決しようとする課題】
【０００４】
そこで、印刷された文字などを紙の表裏又はいずれの角度から見ても判読不能にし、かつ塗布方法が簡便な文字の被覆材料が要望されている。本出願人は、繰出し式ペン型容器といった身近な手段に内蔵させた特定の組成物によって、当該課題を解決せんとするものである。
【課題を解決するための手段】
【０００５】
前記課題を解決するために、（１）ゲル形成物質としての炭素原子数８〜３６の脂肪族カルボン酸塩、（２）合成樹脂エマルジョン、（３）黒色顔料、（４）パール顔料、及び（５）水を含有することを特徴とする情報隠蔽用組成物を提供する。
【発明の効果】
【０００６】
本発明により、紙面の表裏、又はいずれの角度から見る場合、あるいは、光に透かして見る場合においても文字の判読が不能な程度の隠蔽性、文字上に塗布した隠蔽用組成物を消しゴムでこすっても文字の判読が不能な程度の耐消しゴム性能、文字上に塗布された隠蔽用組成物の塗膜を水を使って除去しようとしても文字の判読が不能な程度の耐水性能に優れた情報隠蔽用組成物を得た。
【発明を実施するための形態】
【０００７】
本発明でゲル形成物質として使用する炭素原子数８〜３６の脂肪族カルボン酸の塩としては、分枝を有する又は分枝を有しない、炭素原子数が８〜３６個の脂肪族カルボン酸のアルカリ金属塩及び／又はアンモニウム塩が好ましい。特に炭素原子数が１１〜１８個の脂肪族カルボン酸塩が好ましい。この脂肪族カルボン酸塩を構成する脂肪族カルボン酸としては、例えば、カプリル酸、ペラルゴン酸、カプリン酸、ウンデカン酸、ラウリン酸、ミリスチン酸、パルミチン酸、ステアリン酸、アラキン酸、ベヘン酸、リグノセリン酸、セロチン酸、モンタン酸及びメリシン酸を挙げることができる。
また、脂肪族カルボン酸のアルカリ金属塩としては、リチウム塩、ナトリウム塩、カリウム塩やアンモニウム塩を用いることができ、特にラウリン酸ナトリウム、ミリスチン酸ナトリウム、ステアリン酸ナトリウム又はこれらの混合物が好ましい。
この脂肪族カルボン酸塩の使用量は、本発明の情報隠蔽用組成物全質量に対し、８〜１８質量％とするのが好ましく、より好ましくは１０〜１５質量％である。
【０００８】
合成樹脂エマルジョンとしては、水分散性で乾くと耐水性の被膜を形成する塗料系のアクリル系樹脂エマルジョンであって、例えば、昭和高分子株式会社製のSX-501、F-417、AT-115、AP-5600N、AM-200、M-17N、AM-961、SE-1720、SE-4210E、SE-6010、SE-6101、AG-100、AP-5595N、AP-1120、AE-710DF、AE-830、AE-803又はローンフィックスS等が挙げられる。特にスチレンを含むスチレン/アクリル系樹脂エマルジョン、例えば、昭和高分子株式会社製のL-6510、TI-3052、AM-610、SE-1004E、MC-5、AM-2300、AT-2050、AP-5085N、AP-3770、AP-2920、AP-6750、AP-3150、AP-1761、AP-1330、AP-7010N、L-9700又はL-8600等が挙げられるが、特にAP-1761が好ましい。
上記合成樹脂エマルジョンの使用量は、本発明の情報隠蔽用組成物全質量に対し、２８質量％〜４５質量％とするのが好ましく、より好ましくは３０質量％〜４２質量％である。
【０００９】
黒色顔料としては、黒や黒に近い色の顔料であって、例えばカーボンブラック、鉄黒、黒鉛、アニリンブラック、チタンブラックなどを使用することができ、特にカーボンブラックが好ましい。
黒色顔料の粒子径は、電子顕微鏡写真により測定した１０〜９０ミリμｍのものが好ましい。
黒色顔料は、水ベースの液体に分散させたものを使用してもよい。
この黒色顔料の使用量は、本発明の情報隠蔽用組成物全質量に対し、１０質量％〜２０質量％が好ましく、より好ましくは、１５質量％〜１８質量％である。
【００１０】
パール顔料としては、目開き５μｍ及び１３０μｍの篩を使用して篩い分けした目開き寸法で規格されている粒子径５μｍ〜１３０μｍのパール顔料が好ましく、より好ましくは、粒子径１０μｍ〜１２５μｍのパール顔料である。イリオジン２８９（メルク・ジャパン株式会社製）が特に好ましい。
このパール顔料の使用量は、本発明の情報隠蔽用組成物全質量に対し、３質量％〜１０質量％とするのが好ましく、より好ましくは、５質量％〜８質量％である。
パール顔料は、顔料粒子内部で光の屈折と反射が起こることで、効果的に文字の判読を困難にする。パール顔料の中でも特に屈折率の大きいもの程効果が大きい。また、粒子径１０μｍ〜１２５μｍのパール顔料を使用した場合、塗布したとき、塗膜が適度な厚みになるような物理的特性を組成物に与える。また、パール顔料を添加したことにより、形成された塗膜を消しゴムでこするとパールが分散し、より光の反射が大きくなるので文字の判読をますます困難にする。
【００１１】
水の含有量は、本発明の情報隠蔽用組成物全質量に対し、８質量％〜２５質量％が好ましく、特に好ましくは５〜３０質量％である。
本発明の情報隠蔽用組成物は、上記成分を必須とし、上記成分の他に脂肪族アミノアルコール、プロピレングリコールなどの種々の成分を含有させることができる。例えば、トリエタノールアミンのような脂肪族アミノアルコールを本発明の情報隠蔽用組成物全質量に対し、１．５質量％〜２質量％程度含有するのが好ましい。
上記脂肪族アミノアルコールは、本発明の情報隠蔽用組成物をスティック状にした場合、スティックの強度と柔軟性を向上させ、塗布したときにスティックが大きく崩れることを防止する。
【００１２】
本発明の情報隠蔽用組成物の製造は、すべての原料を製造容器に入れ、ゆっくりと撹拌しながら環流下、９０℃に加熱して溶解する。溶解した材料を直接、繰出し式密閉容器に注入し、放置冷却する。あるいは、溶解した材料を一度、金型に注入し、冷却固化して棒状とし、キャップ付き繰出し式密閉容器に挿入する。
【実施例】
【００１３】
（実施例１〜２）
以下、本発明について、具体的な実施例を示して説明するが、本発明はこれらに限定されるものではない。また、表１における配合量は、質量％、スティック強度は、Kgで示す。
１．固形状隠蔽用組成物の調製
表１記載の組成物を、すべて製造容器に入れ、ゆっくりと攪拌しながら環流下、９０℃に加熱して溶解した。溶解した材料を直接、繰出し式密閉容器に注入し、放置冷却した。あるいは、溶解した材料を一度、金型に注入し、冷却固化して棒状とし、キャップつき繰出し式密閉容器に挿入した。
（表１）
2011016955.tif 000002
a)昭和高分子株式会社：合成樹脂エマルジョン（不揮発分５０％）
b)ディーアイシー株式会社：黒色顔料分散液
c)メルク・ジャパン株式会社：パール顔料
d)ＢＡＳＦ：ポリビニルピロリドン
○：全く読み取り不能
△：ごく一部の文字が判読できる
×：半数以上の文字が判読できる
２．性能評価方法
上質紙に１２ポイントの文字列を印字したものを試験紙とする。実施例及び比較例の固形マーカーで文字列の上を小さく円を描くように塗り、文字が透けて見える場合には、完全に文字が見えなくなるまで塗布を繰り返す。２４時間後、塗布面が完全に硬化したものを評価対象とした。
（１）隠蔽性：紙面を表裏あらゆる角度から見る、あるいは光に透かして見るなどして文字を読み取る努力をした。
（２）耐消しゴム性能：紙面上の隠蔽用組成物の塗膜を消しゴムでこすった。
（３）耐水性能：水を使用して隠蔽用組成物による塗膜の除去を試みた。
（４）スティック強度：固形状隠蔽用組成物を直径１１ｍｍのスティック状にして、直径１０ｍｍのディスクをスティックがつぶれるまで押し当てたときの荷重値により強度を評価した。
３．評価結果
本発明の隠蔽用組成物は、印字隠蔽性、耐消しゴム性能、耐水性能いずれにおいても良好な結果が得られた。
通常、塗膜を消しゴムでこすると塗膜の層を薄くし、かつ隠蔽用組成物は、紙面に接着している最下層を残して除去されるため、文字が判別できるようになる場合があるが、本発明のようにパール顔料を使用したことにより、こすられることでパール顔料が分散し、光の乱反射を大きくするため、文字の判読をより困難にしたという効果を得られた。
更に、レーザープリンターやコピー機に使用されるトナー、インクジェットプリンターやボールペンなどほとんどのインキは水に溶けないので、隠蔽用組成物の塗膜が水溶性であると、水を使用して塗膜を溶かすことにより文字の判読が可能になる。しかし、本発明のように乾燥すると耐水性になる合成樹脂エマルションを組成物中に適量配合したことにより水を使用して塗膜を除去しようとしても除去されないので隠蔽性が保持されるという効果を得られた。